АЛЮМИНИЕВЫЙ СПЛАВ, ОБЛАДАЮЩИЙ УЛУЧШЕННОЙ УСТОЙЧИВОСТЬЮ К ОКИСЛЕНИЮ, УСТОЙЧИВОСТЬЮ К КОРРОЗИИ ИЛИ УЛУЧШЕННЫМ СОПРОТИВЛЕНИЕМ УСТАЛОСТИ И ОТЛИТЫЙ ПОД ДАВЛЕНИЕМ МАТЕРИАЛ, И ЭКСТРУДИРОВАННЫЙ МАТЕРИАЛ, ПОЛУЧЕННЫЙ С ПРИМЕНЕНИЕМ АЛЮМИНИЕВОГО СПЛАВА

1. Алюминиевый (Al) сплав, полученный путем добавления магниевой (Mg) лигатуры, в которой соединение на основе кальция (Ca) распределено в Mg матрице, в расплав Al,
причем Al матрица сплава содержит соединение на основе Ca, и
Al сплав обладает улучшенной устойчивостью к окислению, устойчивостью к коррозии, вызванной соленой водой, или улучшенным сопротивлением усталости по сравнению с соответствующим Al сплавом, не содержащим соединение на основе Ca.
2
2
4
2
2. Алюминиевый сплав по п.1, отличающийся тем, что соединение на основе Ca включает по меньшей мере одно соединение, выбранное из соединения Mg-Ca, соединения Al-Ca и соединения Mg-Al-Ca, причем соединение Mg-Ca включает MgCa, соединение Al-Ca включает по меньшей мере одно соединение, выбранное из AlCa и AlCa, а соединение Mg-Al-Ca включает (Mg,Al)Ca.
3. Алюминиевый сплав по п.1, отличающийся тем, что Mg лигатуру получают путем введения добавки на основе Ca в расплав исходного материала, содержащего чистый Mg или Mg сплав, содержащий Al, применяемый в качестве исходного материала.
4. Алюминиевый сплав по п.1, отличающийся тем, что соединение на основе Ca получают путем диспергирования добавки на основе Ca на поверхность верхней части расплава Mg и последующего разложения по меньшей мере части добавки на основе Ca в расплаве Mg.
5. Алюминиевый сплав по п.4, отличающийся тем, что соединение на основе Ca получают путем разложения добавки на основе Ca в расплаве Mg таким образом, чтобы добавки на основе Ca по существу не оставалось в Mg лигатуре.
6. Алюминиевый сплав по п.5, отличающийся тем, что верхнюю часть расплава Mg перемешивают, и перемешивание проводят в верхней части, которая составляет не более 20% от общей глубины расплава Mg.
2
2
7. Алюминиевый сплав по п.4, отличающийся тем, что добавка на основе Ca содержит по меньшей мере одно соединение, выбранное из оксида кальция (CaO), цианида кальция (Ca(CN)) и карбида кальция (СаС).
8. Алюминиевый сплав по п.4, отличающийся тем, что по меньшей мере часть добавки на основе Ca разлагают в расплаве исходного материала, причем соединение на основе Ca получают в результате взаимодействия Ca, входящего в состав добавки на основе Ca, и Mg или Al, входящих в состав исходного материала.
9. Алюминиевый сплав по п.1, отличающийся тем, что Mg лигатуру добавляют в количестве, составляющем от 0,0001 массовой части до 30 массовых частей, на 100 массовых частей Al, причем добавку на основе Ca вводят в количестве, составляющем от 0,0001 массовой части до 30 массовых частей, на 100 массовых частей исходного материала.
10. Алюминиевый сплав по п.1, отличающийся тем, что количество Mg, растворенного в Al матрице, находится в диапазоне от 0,1 мас.% до 15 мас.%.
11. Алюминиевый сплав по п.1, отличающийся тем, что при повышении содержания соединения на основе Ca прирост массы соединения на основе Ca в результате окисления при прочих равных условиях окисления снижается.
12. Алюминиевый сплав по п.1, отличающийся тем, что улучшенное сопротивление усталости относится к более высокому числу циклов, необходимому для возникновения усталостного излома, при приложении циклической нагрузки с заданной частотой в условиях напряжения, составляющего от 40% до 80% от предела прочности при растяжении.
13. Материал, представляющий собой экструдированный алюминиевый (Al) сплав, полученный путем экструзии Al сплава по любому из пп.1-10, имеющий более высокую прочность по сравнению с материалом, экструдированным из Al сплава, полученного в тех же условиях с тем исключением, что сплав не содержит соединения на основе Ca.
14. Материал, отлитый под давлением из алюминиевого (Al) сплава, полученный с применением жидкого Al сплава по любому из пп.1-10, имеющий более высокую прочность по сравнению с материалом, отлитым под давлением из Al сплава, полученного в тех же условиях с тем исключением, что сплав не содержит соединения на основе Ca.
15. Способ получения материала, экструдированного из алюминиевого (Al) сплава, включающий:
получение расплава Al, содержащего магний (Mg);
получение Al сплава путем литья расплава Al;
и экструзию Al сплава,
причем расплав Al получают путем плавления Al совместно с Mg лигатурой, в которой соединение на основе кальция (Ca), объединено по меньшей мере с одним из металлов, выбранных из Mg и Al, содержится в Mg матрице.
16. Способ по п.14, дополнительно включающий проведение термообработки материала, экструдированного из Al сплава, после экструзии Al сплава.
17. Способ получения материала, отлитого под давлением из алюминиевого (Al) сплава, включающий:
получение расплава Al, содержащего магний (Mg); и
литье расплава Al;
причем расплав Al получают путем плавления Al совместно с Mg лигатурой, в которой соединение на основе кальция (Ca), объединено по меньшей мере с одним металлом, выбранным из Mg и Al, содержится в Mg матрице.